(57)【特許請求の範囲】
【請求項１】
一対の配線導体と、上記配線導体の一方の配線導体に電気的に接続された半導体発光素子と、この半導体発光素子と上記配線導体の他方の配線導体とを電気的に接続するボンディングワイヤと、上記半導体発光素子の発光光路上に設けられた色調変換層とを、上記配線導体の上記半導体発光素子及びボンディングワイヤが接続された一端側で封止樹脂により封止してなる半導体発光装置の製造方法であって、
上記半導体発光素子としてＧａＮ系青色発光素子を用いると共に、上記配線導体、半導体発光素子及びボンディングワイヤを第１の封止樹脂で封止して半製品となし、次いで上記第１の封止樹脂で封止された半導体発光素子に通電することにより半導体発光素子を発光させてその発光波長を測定し、次いでこの測定された発光波長の光で所望の色調を与えるように、ＹＡＧ系蛍光体の種類及び配合量を調整し、該ＹＡＧ系蛍光体を未硬化のシリコーン樹脂又はシリコーンゴムに添加混合し、成形硬化させることにより成形体からなる色調変換層を得、次いでこの色調変換層を上記第１の封止樹脂上に積層し、次いでこの色調変換層を第２の封止樹脂で封止することを特徴とする半導体発光装置の製造方法。
【請求項２】
上面が開口した発光体収容部を有する箱形の発光体収容部材の内底から一対の配線導体を上記発光体収容部の外側に延出すると共に、上記発光体収容部内に、半導体発光素子と、この半導体発光素子と上記配線導体の各々とを電気的に接続するボンディングワイヤと、上記半導体発光素子の発光光路上に設けられた色調変換層とを封止樹脂により封止してなる半導体発光装置の製造方法であって、
上記半導体発光素子としてＧａＮ系青色発光素子を用いると共に、上記配線導体、半導体発光素子及びボンディングワイヤを第１の封止樹脂で封止して半製品となし、次いで上記第１の封止樹脂で封止された半導体発光素子に通電することにより半導体発光素子を発光させてその発光波長を測定し、次いでこの測定された発光波長の光で所望の色調を与えるように、ＹＡＧ系蛍光体の種類及び配合量を調整し、該ＹＡＧ系蛍光体を未硬化のシリコーン樹脂又はシリコーンゴムに添加混合し、成形硬化させることにより成形体からなる色調変換層を得、次いでこの色調変換層を上記第１の封止樹脂上に積層し、次いでこの色調変換層を第２の封止樹脂で封止することを特徴とする半導体発光装置の製造方法。
【請求項３】
上記第１の封止樹脂が上記第２の封止樹脂より低硬度であることを特徴とする請求項１又は２記載の半導体発光装置の製造方法。
【請求項４】
上記色調変換層が、シリコーンゴム成形体からなることを特徴とする請求項１乃至３のいずれか１項記載の半導体発光装置の製造方法。
【発明の詳細な説明】
【０００１】
【発明の属する技術分野】
本発明は、半導体発光素子から発光する光の波長を変換することによって所望の色調の光を発光させる半導体発光装置の製造方法に関するものである。
【０００２】
【従来の技術】
発光ダイオード（ＬＥＤ）は半導体素子であるため、信頼性が高く、また寿命も長く、光源として用いた場合にはその交換作業も軽減されることから、携帯通信機、パーソナルコンピュータ周辺機器、ＯＡ機器、家庭用電気機器、オーディオ機器、各種スイッチ等の表示部、バックライト用光源、表示板等の各種表示装置の構成部品として広く使用されている。
【０００３】
従来の発光ダイオードは、図３（Ａ）に示されるようないわゆる砲弾型の発光ダイオードの場合、通常、配線導体（カソードリード）１と配線導体（アノードリード）２とからなる１対の配線導体１，２と、カソードリード１頂部に形成された凹部内に電気的に接続された例えば窒化ガリウム系化合物半導体等の半導体発光素子３と、半導体発光素子３に形成された電極（図示せず）とアノードリード２の頂部とを電気的に接続するボンディングワイヤ４とが、カソードリード１及びアノードリード２の一端側で光透過性の封止樹脂５で封止された構造となっている。また、図３（Ｂ）に示されるようないわゆるチップ型の発光ダイオードの場合は、上面が開口した箱形の発光体収容部材６の内底からカソードリード１及びアノードリード２を発光体収容部材６の外部へ延出し、この発光体収容部材６の内部に半導体発光素子３やボンディングワイヤ４，４を収容し、これらを接続して発光体収容部材６内を封止樹脂５で封止した構造となっている。
【０００４】
現在、このようなＬＥＤとしては、例えば、青色を発光する半導体発光素子上にＹＡＧ系蛍光体を塗布し、又はＹＡＧ系蛍光体を封止樹脂中に分散させて、この蛍光体により青色光を白色光に変換した白色ＬＥＤが市販されている。また、高輝度発光が可能な紫外発光素子等の長波長紫外線又は短波長可視光線（３５０〜４２０ｎｍ）を発光する素子も開発され、ＲＢＧ蛍光体を組み合わせることによって、白色や中間色を所望の色調で得ることも検討されている。この方法では、蛍光体として、発光色が青色のＢａＭｇＡｌ16Ｏ27：Ｅｕ、（Ｓｒ，Ｃａ，Ｂａ）5（ＰＯ4）3Ｃｌ：Ｅｕ、発光色が緑色のＢａＭｇ2Ａｌ16Ｏ27：Ｅｕ，Ｍｎ、Ｚｎ2ＧｅＯ4：Ｍｎ、発光色が赤色のＹ2Ｏ2Ｓ：Ｅｕ、３．５ＭｇＯ・０．５ＭｇＦ2・ＧｅＯ2：Ｍｎなどを任意の割合で混合することによって長波長紫外線又は短波長可視光線で様々な発光色を高輝度で得ることが期待されている。
【０００５】
また、最近では、上記各種表示装置の需要者の色彩に対する要求が高まり、各種表示装置において微妙な色合いをより高精細に再現できる機能が要求されている。更に、１個の発光ダイオードによって白色乃至各種の中間色を再現できる機能も強く求められている。
【０００６】
このような発光ダイオードの半導体発光素子としては、ＧａＮ系やＩｎＧａＮ系などの発光素子が、高輝度発光が期待できることから注目されているが、このような発光素子、特に、ＩｎＧａＮ系の発光素子ではＩｎ含有量が変化すると発光波長が大きくシフトしてしまうという性質があり、素子毎の発光波長のばらつきが大きいのが実情である。そのため、このような発光素子を用いる場合に、例えば、発光素子が与える平均的な発光波長に合わせて蛍光体の使用量や混合比を設定してこれを一様に用いると、発光波長が設定値からずれている発光素子が与える色調は目的とする色調とは異なるものとなってしまう。このような問題が、青色発光素子や紫外発光素子を用いて白色乃至中間色を発光させるＬＥＤが高価となる原因となっていた。
【０００７】
また、蛍光体を用いた半導体発光装置を製造する場合、蛍光体を塗布する方法では、塗布した蛍光層の厚さが一定しないため塗布量がばらついてしまう。一方、蛍光体を封止樹脂中に分散させる方法でも、成形中に蛍光体が沈んでしまって偏在してしまい、特にＲＢＧ蛍光体を封止樹脂に分散させて使用する場合のように、複数の色調変換材料を用いる場合には、それらの比重がそれぞれ異なるために、分散が均一にならず、いずれの場合でも色むらが発生することが問題となっていた。
【０００８】
更に、このような蛍光体は、空気中の水分により加水分解されやすいものが多く、蛍光体の発光特性が変化してしまうという問題もある。例えば、封止樹脂中に分散させた蛍光体も大気との界面付近に位置するものは経時的に発光特性が変化してしまう。また、紫外発光素子等の短波長の光を発光する素子を用いる場合、蛍光体を分散させた樹脂が素子からの発光光により劣化し、これにより色調の変化を引き起こす問題もある。
【０００９】
なお、この発明に関連する先行技術文献情報としては以下のものがある。
【００１０】
【特許文献１】
特開平１１−８７７８４号公報
【００１１】
【発明が解決しようとする課題】
本発明は、上記問題点を解決するためになされたものであり、色むらが少なく、色調の経時安定性が高い半導体発光装置を、安価に、色調の再現性よく製造する方法を提供することを目的とする。
【００１２】
【課題を解決するための手段及び発明の実施の形態】
本発明者は、上記問題を解決するため鋭意検討を重ねた結果、一対の配線導体と、上記配線導体の一方の配線導体に電気的に接続されたＧａＮ系青色発光素子と、この青色発光素子と上記配線導体の他方の配線導体とを電気的に接続するボンディングワイヤと、上記青色発光素子の発光光路上に設けられた色調変換層とを、上記配線導体の上記青色発光素子及びボンディングワイヤが接続された一端側で封止樹脂により封止してなる半導体発光装置を上記配線導体、青色発光素子及びボンディングワイヤを第１の封止樹脂で封止して半製品となし、次いで上記第１の封止樹脂で封止された青色発光素子に通電することにより青色発光素子を発光させてその発光波長を測定し、次いでこの測定された発光波長の光で所望の色調を与えるように、ＹＡＧ系蛍光体の種類及び配合量を調整し、該ＹＡＧ系蛍光体を未硬化のシリコーン樹脂又はシリコーンゴムに添加混合し、成形硬化させることにより成形体からなる色調変換層を得、次いでこの色調変換層を上記第１の封止樹脂上に積層し、次いでこの色調変換層を第２の封止樹脂で封止する方法により製造すれば、色むらが少なく、色調の経時安定性が高い半導体発光装置を、安価に、色調の再現性よく製造することができることを見出した。
【００１３】
また、本発明者は、上面が開口した発光体収容部を有する箱形の発光体収容部材の内底から一対の配線導体を上記発光体収容部の外側に延出すると共に、上記発光体収容部内に、ＧａＮ系青色発光素子と、この青色発光素子と上記配線導体の各々とを電気的に接続するボンディングワイヤと、上記青色発光素子の発光光路上に設けられた色調変換層とを封止樹脂により封止してなる半導体発光装置を、上記配線導体、青色発光素子及びボンディングワイヤを第１の封止樹脂で封止して半製品となし、次いで上記第１の封止樹脂で封止された青色発光素子に通電することにより青色発光素子を発光させてその発光波長を測定し、次いでこの測定された発光波長の光で所望の色調を与えるように、ＹＡＧ系蛍光体の種類及び配合量を調整し、該ＹＡＧ系蛍光体を未硬化のシリコーン樹脂又はシリコーンゴムに添加混合し、成形硬化させることにより成形体からなる色調変換層を得、次いでこの色調変換層を上記第１の封止樹脂上に積層し、次いでこの色調変換層を第２の封止樹脂で封止する方法により製造すれば、色むらが少なく、色調の経時安定性が高い半導体発光装置を、安価に、色調の再現性よく製造することができることを見出し、本発明をなすに至った。
【００１４】
即ち、本発明は、
［１］一対の配線導体と、上記配線導体の一方の配線導体に電気的に接続された半導体発光素子と、この半導体発光素子と上記配線導体の他方の配線導体とを電気的に接続するボンディングワイヤと、上記半導体発光素子の発光光路上に設けられた色調変換層とを、上記配線導体の上記半導体発光素子及びボンディングワイヤが接続された一端側で封止樹脂により封止してなる半導体発光装置の製造方法であって、
上記半導体発光素子としてＧａＮ系青色発光素子を用いると共に、上記配線導体、半導体発光素子及びボンディングワイヤを第１の封止樹脂で封止して半製品となし、次いで上記第１の封止樹脂で封止された半導体発光素子に通電することにより半導体発光素子を発光させてその発光波長を測定し、次いでこの測定された発光波長の光で所望の色調を与えるように、ＹＡＧ系蛍光体の種類及び配合量を調整し、該ＹＡＧ系蛍光体を未硬化のシリコーン樹脂又はシリコーンゴムに添加混合し、成形硬化させることにより成形体からなる色調変換層を得、次いでこの色調変換層を上記第１の封止樹脂上に積層し、次いでこの色調変換層を第２の封止樹脂で封止することを特徴とする半導体発光装置の製造方法、
［２］上面が開口した発光体収容部を有する箱形の発光体収容部材の内底から一対の配線導体を上記発光体収容部の外側に延出すると共に、上記発光体収容部内に、半導体発光素子と、この半導体発光素子と上記配線導体の各々とを電気的に接続するボンディングワイヤと、上記半導体発光素子の発光光路上に設けられた色調変換層とを封止樹脂により封止してなる半導体発光装置の製造方法であって、
上記半導体発光素子としてＧａＮ系青色発光素子を用いると共に、上記配線導体、半導体発光素子及びボンディングワイヤを第１の封止樹脂で封止して半製品となし、次いで上記第１の封止樹脂で封止された半導体発光素子に通電することにより半導体発光素子を発光させてその発光波長を測定し、次いでこの測定された発光波長の光で所望の色調を与えるように、ＹＡＧ系蛍光体の種類及び配合量を調整し、該ＹＡＧ系蛍光体を未硬化のシリコーン樹脂又はシリコーンゴムに添加混合し、成形硬化させることにより成形体からなる色調変換層を得、次いでこの色調変換層を上記第１の封止樹脂上に積層し、次いでこの色調変換層を第２の封止樹脂で封止することを特徴とする半導体発光装置の製造方法、
［３］上記第１の封止樹脂が上記第２の封止樹脂より低硬度であることを特徴とする［１］又は［２］記載の半導体発光装置の製造方法、及び
［４］上記色調変換層が、シリコーンゴム成形体からなることを特徴とする［１］乃至［３］のいずれか１項記載の半導体発光装置の製造方法を提供する。
【００１５】
以下、本発明について更に詳述する。
まず、本発明の半導体発光装置の製造方法の第１の態様は、一対の配線導体と、上記配線導体の一方の配線導体に電気的に接続された半導体発光素子と、この半導体発光素子と上記配線導体の他方の配線導体とを電気的に接続するボンディングワイヤと、上記半導体発光素子の発光光路上に設けられた色調変換層とを、上記配線導体の上記半導体発光素子及びボンディングワイヤが接続された一端側で封止樹脂により封止してなる半導体発光装置の製造方法であり、上記配線導体、半導体発光素子及びボンディングワイヤを第１の封止樹脂で封止し、次いで上記第１の封止樹脂で封止された半導体発光素子に通電することにより半導体発光素子を発光させてその発光波長を測定し、次いでこの測定された発光波長の光で所望の色調を与えるように色調変換材料を高分子材料に適量分散させた高分子成形体からなる色調変換層を上記第１の封止樹脂上に積層し、次いでこの色調変換層を第２の封止樹脂で封止するものである。
【００１６】
この第１の態様の方法は、例えば、図１（Ａ）に示されるような、配線導体（カソードリード）１と配線導体（アノードリード）２とからなる１対の配線導体１，２と、カソードリード１頂部に形成された凹部内にカソードリード１と電気的に接続された半導体発光素子３と、半導体発光素子３に形成された電極（図示せず）とカソードリード２の頂部とを電気的に接続するボンディングワイヤ４と、半導体発光素子３の発光光路上に設けられた色調変換層７とが、カソードリード１及びアノードリード２の一端側で封止樹脂５で封止された構造のいわゆる砲弾型の発光ダイオードの製造方法として好適に用いることができる。
【００１７】
また、本発明の半導体発光装置の製造方法の第２の態様は、上面が開口した発光体収容部を有する箱形の発光体収容部材の内底から一対の配線導体を上記発光体収容部の外側に延出すると共に、上記発光体収容部内に、半導体発光素子と、この半導体発光素子と上記配線導体の各々とを電気的に接続するボンディングワイヤと、上記半導体発光素子の発光光路上に設けられた色調変換層とを封止樹脂により封止してなる半導体発光装置の製造方法であり、上記配線導体、半導体発光素子及びボンディングワイヤを第１の封止樹脂で封止し、次いで上記第１の封止樹脂で封止された半導体発光素子に通電することにより半導体発光素子を発光させてその発光波長を測定し、次いでこの測定された発光波長の光で所望の色調を与えるように色調変換材料を高分子材料に適量分散させた高分子成形体からなる色調変換層を上記第１の封止樹脂上に積層し、次いでこの色調変換層を第２の封止樹脂で封止するものである。
【００１８】
この第２の態様の方法は、例えば、図２（Ｂ）に示されるような、上面が開口した発光体収容部を有する箱形の発光体収容部材６の内底から配線導体（カソードリード）１と配線導体（アノードリード）２とからなる１対の配線導体１，２を上記発光体収容部の外側に延出すると共に、発光体収容部内に、半導体発光素子３と、この半導体発光素子３と配線導体１，２の各々とを電気的に接続する２本のボンディングワイヤ４，４と、半導体発光素子の発光光路上に設けられた色調変換層７とが封止樹脂５により封止された構造のいわゆるチップ型の発光ダイオードの製造方法として好適に用いることができる。
【００１９】
本発明においては、上記第１の態様及び第２の態様いずれの場合においても、まず、半導体発光素子並びにこれに通電するための導電体である配線導体及びボンディングワイヤを第１の封止樹脂で封止する。配線導体、半導体素子及びボンディングワイヤを封止する第１の封止樹脂としてはエポキシ樹脂、シリコーン樹脂等の従来公知の透光性樹脂を用いることができる。
【００２０】
第１の態様の場合、配線導体１，２、半導体発光素子３及びボンディングワイヤ４を電気的に接続し、これらを封止樹脂により封止するための成形型内に配置し、この型内に未硬化の封止樹脂を注入して硬化成形させることにより、例えば図２（Ａ−１）に示されるような、配線導体１，２、半導体発光素子３及びボンディングワイヤ４が第１の封止樹脂５ａにより封止された半製品を作製する。なお、このような半製品として、一旦砲弾型に成形された発光ダイオードの頭頂部を切り取って用いることも可能である。
【００２１】
一方、第２の態様の場合は、配線導体１，２、半導体発光素子３及びボンディングワイヤ４，４を発光体収容部材６の発光体収容部内で電気的に接続し、この発光体収容部内に未硬化の封止樹脂を注入して硬化させることにより、例えば図２（Ｂ−１）に示されるような、配線導体１，２、半導体発光素子３及びボンディングワイヤ４が第１の封止樹脂５ａにより発光体収容部材６内に封止された半製品を作製する。なお、発光体収容部材６としては、一対の配線導体１，２を金型内に保持しつつ樹脂を注入するインサート成形によって成形したものを用い得る。また、この樹脂としては一般に変性ポリイミドを用いることができる。
【００２２】
いずれの場合においても、半導体発光素子３は、配線導体１，２と電気的に接続された状態で固定された半製品となり、これにより、次の工程で実施する半導体発光素子に通電してその発光波長を測定する操作が容易となる。
【００２３】
次に、図２（Ａ−２），（Ｂ−２）に示されるように、半導体発光素子３等を第１の封止樹脂５ａで封止した半製品の半導体発光素子に通電することにより半導体発光素子を発光させてその発光波長を測定する。発光波長の測定は、半導体発光装置の発光波長を測定する従来公知の装置により測定可能である。この場合、半導体発光素子は配線導体及びボンディングワイヤと共に封止樹脂に封止されて一定の形状をなす半製品となっているため、従来、半導体発光装置製品の検査に用いられている測定装置をそのまま適用することが可能である。なお、図２（Ａ−２），（Ｂ−２）中、８は電源、９は光度計である。
【００２４】
次に、図２（Ａ−３），（Ｂ−３）に示されるように、上記測定により測定された発光波長の光で所望の色調を与えるように色調変換材料を高分子材料に適量分散させた高分子成形体からなる色調変換層７を第１の封止樹脂５ａ上に積層する。本発明において、色調変換層は、色調変換材料を高分子材料に分散させた高分子成形体であり、色調変換層中の色調変換材料の種類及び配合量は、色調変換層を積層する上記半製品の半導体発光素子の発光波長の測定結果に基づき変換後の色調が所望の色調となるように決定される。
【００２５】
色調変換材料としては、Ｙ3-xＧａxＡｌ5Ｏ12：Ｃｅ（０≦ｘ≦３）のＹＡＧ系蛍光体が用いられる。
【００２６】
一方、高分子材料としては、耐熱性及び透過率の点から、透光性樹脂であるシリコーン樹脂、透明性ゴムであるシリコーンゴムを用いる。特に、３５０〜４５０ｎｍの近紫外から短波長可視光を発光する半導体発光素子を用いる場合、シリコーン樹脂やシリコーンゴムはこれらの波長を吸収しないため、高輝度、長寿命の発光装置となり好適である。また、色調変換層に接着成分を添加することもでき、これにより封止樹脂上への強固な固定が可能となる。
【００２７】
本発明においては、色調変換層として、上述したような色調変換材料を高分子材料に混合分散させて成形することにより得た高分子成形体を用いるが、このような高分子成形体は、未硬化の樹脂に色調変換材料を添加混合し、圧縮成形等の従来公知の方法で成形硬化させることにより得ることができる。このように、本発明においては、色調変換機能を有する色調変換材料を高分子成形体からなる色調変換層として封止樹脂とは別に作製して半導体発光素子からの発光光の光路上に設けるため、色調変換材料を封止樹脂中に分散させる場合と異なり、色調変換層の硬化において色調変換材料の偏在を防止するように分散、硬化条件を設定することが可能となり、色調変換材料の偏在による色むらを低減することができると共に、層厚を所定厚さで一定とすることが可能であるため、色調変換材料を塗布する方法のような層厚のばらつきによる色むらの発生も低減することができる。
【００２８】
また、特に複数の色調変換材料を用いる場合には、色調変換材料を添加した未硬化の樹脂の粘度を増加させることにより、比重の重い色調変換材料の沈降を防止することができる。粘度増加方法としては、例えば、未硬化の樹脂の加熱、充填材の添加、チキソトロピー付与剤の添加などが挙げられる。
【００２９】
なお、色調変換層の作製及び積層は、上記発光波長の測定結果を得てから、その波長に合わせて色調変換層を作製して積層する方法を採用し得ることは勿論のこと、予想される半導体発光素子の波長の振れ幅（個体差）に合わせて予め色調変換層を多種作製しておき、これらの中から最適なものを選択して積層する方法も採用し得る。
【００３０】
最後に、図２（Ａ−４），（Ｂ−４）に示されるように、第１の封止樹脂上に積層した色調変換層７を第２の封止樹脂５ｂで封止する。これにより、色調変換材料は、大気との接触が遮断され、空気による色調変換材料の劣化が防止される。この色調変換層を封止する第２の封止樹脂としてはエポキシ樹脂、シリコーン樹脂等の従来公知の透光性樹脂を用いることができる。
【００３１】
この第２の封止樹脂により、色調変換層を封止する際、第１の態様においては、色調変換層を積層した上述の半製品を成形型内に配置し、この型内に未硬化の封止樹脂を注入して硬化成形させることにより封止が可能である。
【００３２】
一方、第２の態様においては、色調変換層を積層した上述の半製品の発光体収容部内に更に未硬化の封止樹脂を注入して硬化させることにより封止が可能である。
【００３３】
本発明においては、上述したとおり、配線導体、半導体発光素子及びボンディングワイヤを封止する第１の封止樹脂と第１の封止樹脂上に色調変換層を封止する第２の封止樹脂は、いずれもエポキシ樹脂、シリコーン樹脂等の従来公知の透光性樹脂を用いることができ、第１の封止樹脂と第２の封止樹脂とは同一の樹脂を用いても、異なる樹脂を用いてもよいが、特に、第１の封止樹脂として第２の封止樹脂より低硬度のものを用いることが好ましく、半導体発光装置が受ける外部からの衝撃を緩和しボンディングワイヤ等が切断することを防止することができる。
【００３４】
本発明は、微細な色調を高精細に安定的に再現することが要求される半導体発光装置、即ち、半導体発光素子としてＧａＮ系の青色光を発光する素子を用い、色調変換材料としてＹＡＧ：Ｃｅ等の青色光を白色光に変換する蛍光体を用いた白色発光ダイオードの半導体発光装置の製造方法として用いられる。
【００３５】
【実施例】
以下、実施例及び比較例を挙げて本発明を具体的に説明するが、本発明は下記実施例に限定されるものではない。
【００３６】
［実施例］
配線導体、半導体発光素子（ＧａＮ系青色発光素子）及びボンディングワイヤを、封止樹脂で封止した市販青色ＬＥＤの封止樹脂の頭頂部を削り、図２（Ａ−１）に示されるような砲弾型の発光ダイオードの半製品を１７個（ａ−１〜１７）製造し、これらをＡ群とした。
【００３７】
Ａ群の１７個（ａ−１〜１７）は、まず、積分球中において２０ｍＡの電流を流して点灯し、その発光色を分光放射輝度計ＰＲ−７０４（Ｐｈｏｔｏ  Ｒｅｓｅａｒｃｈ社製）で測定した。得られた発光色をＣＩＥ色度座標で表した結果を表１に示す。次に、この結果に基づいて、未硬化のシリコーンゴム１００質量部に、ＹＡＧ：Ｃｅ蛍光体を表１に示す量添加して混合し、加熱プレスを用いて厚さ０．５ｍｍのシート状に成形した色調変換層（ｃ−１〜１７）を作製し、この１７種の色調変換層を半製品（ａ−１〜１７）の封止樹脂上に、図２（Ａ−３）に示されるように積層し、更にこの色調変換層（ｃ−１〜１７）をエポキシ樹脂（Ｃｒａｆｔ  Ｒｅｓｉｎ  Ｚ−１  日新レジン製）で封止して、図２（Ａ−４）に示されるような発光ダイオード（Ａ−１〜１７）を得た。
【００３８】
次に、これら得られた発光ダイオードについて、積分球中において各発光装置に２０ｍＡの電流を流して点灯し、その発光色を分光放射輝度計ＰＲ−７０４（Ｐｈｏｔｏ  Ｒｅｓｅａｒｃｈ社製）で測定した。得られた発光色をＣＩＥ色度座標で表した結果を表１及び図４に示す。
【００３９】
【表１】
0004799809.tif 000002
【００４０】
［比較例］
配線導体、半導体発光素子（ＧａＮ系青色発光素子）及びボンディングワイヤを、封止樹脂で封止した市販青色ＬＥＤの封止樹脂の頭頂部を削り、図２（Ａ−１）に示されるような砲弾型の発光ダイオードの半製品をＡ群とは別に新たに１７個（ｂ−１〜１７）製造し、これらをＢ群とした。
【００４１】
Ｂ群の１７個（ｂ−１〜１７）には、未硬化のシリコーンゴム１００質量部に、ＹＡＧ：Ｃｅ蛍光体（Ｙ1.8Ｇｄ1.2Ａｌ5Ｏ12：Ｃｅ）１４質量部を添加して混合し、加熱プレスを用いて厚さ０．５ｍｍのシート状に成形した色調変換層（ｃ−０）を１７個全ての半製品（ｂ−１〜１７）の封止樹脂上に、図２（Ａ−３）に示されるように積層し、更にこの色調変換層（ｃ−０）をエポキシ樹脂（Ｃｒａｆｔ  Ｒｅｓｉｎ  Ｚ−１  日新レジン製）で封止して、図２（Ａ−４）に示されるような発光ダイオード（Ｂ−１〜１７）を得た。
【００４２】
次に、これら得られた発光ダイオードについて、積分球中において各発光装置に２０ｍＡの電流を流して点灯し、その発光色を分光放射輝度計ＰＲ−７０４（Ｐｈｏｔｏ  Ｒｅｓｅａｒｃｈ社製）で測定した。得られた発光色をＣＩＥ色度座標で表した結果を表２及び図５に示す。
【００４３】
【表２】
0004799809.tif 000003
【００４４】
色調変換層の最適化がなされていないＢ群の発光ダイオードのＣＩＥ色度座標がばらついているのに対し、Ａ群の発光ダイオードは、いずれもＣＩＥ色度座標でｘ＝０．３０、ｙ＝０．３０付近の座標を示す白色光を発光するものとなっており、発光色のばらつきが低減できていることがわかる。
【００４５】
【発明の効果】
以上のように、本発明によれば、色むらが少なく、色調の経時安定性が高い半導体発光装置を、安価に、色調の再現性よく製造することができる。
【図面の簡単な説明】
【図１】本発明の製造方法により得られる半導体発光装置の一例を示す図であり、（Ａ）は砲弾型の発光ダイオード、（Ｂ）はチップ型の発光ダイオードを示す断面図である。
【図２】本発明の製造方法の一例の工程を説明する断面図であり（Ａ−１）〜（Ａ−４）は砲弾型の発光ダイオード、（Ｂ−１）〜（Ｂ−４）はチップ型の発光ダイオードの製造工程を説明する図である。
【図３】従来の半導体発光装置を示す図であり、（Ａ）は砲弾型の発光ダイオード、（Ｂ）はチップ型の発光ダイオードを示す断面図である。
【図４】実施例で得られた１７個の発光ダイオードの色調をＣＩＥ色度座標で示す図である。
【図５】比較例で得られた１７個の発光ダイオードの色調をＣＩＥ色度座標で示す図である。
【符号の説明】
１  配線導体（アノードリード）
２  配線導体（カソードリード）
３  半導体発光素子
４  ボンディングワイヤ
５  封止樹脂
５ａ  第１の封止樹脂
５ｂ  第２の封止樹脂
６  発光体収容部材
７  色調変換層
【図１】
0004799809.tif 000004
【図２】
0004799809.tif 000005
【図３】
0004799809.tif 000006
【図４】
0004799809.tif 000007
【図５】
0004799809.tif 000008